(57)【特許請求の範囲】
【請求項１】
基体の外表面に、アモルファスシリコン系材料により構成された電荷注入阻止層、光導電層および表面保護層を、グロー放電分解装置を用いて形成する工程を含む電子写真感光体の製造方法であって、
ＳｉＨ４ガス、Ｈ２ガス、ＮＯガス、およびＢ２Ｈ６ガスを含む混合ガスを用いて前記電荷注入阻止層を成膜する方法において、
前記電荷注入阻止層を成膜するときの前記基体の温度と、前記表面保護層を成膜するときの前記基体の温度との温度差Δを５０（℃）以下とし、
前記ＳｉＨ４ガスの流量（ｃｃ）に対するＲＦ投入電力（Ｗ）の比率（Ｗ／ｃｃ）を、１．００≦Ｗ／ｃｃ≦１．７５とし、
前記Ｈ２ガスの流量（ｃｃ）に対するＲＦ投入電力（Ｗ）の比率（Ｗ／ｃｃ）を、０．４５≦Ｗ／ｃｃ≦０．７９とし、
前記ＮＯガスの流量（ｃｃ）に対するＲＦ投入電力（Ｗ）の比率（Ｗ／ｃｃ）を、９．３８≦Ｗ／ｃｃ≦１６．４１とすることを特徴とする電子写真感光体の製造方法。
【請求項２】
前記電荷注入阻止層を成膜するときの前記ＲＦ投入電力の範囲が、１１２５（Ｗ）〜１９６９（Ｗ）であることを特徴とする請求項１記載の電子写真感光体の製造方法。
【発明の詳細な説明】
【技術分野】
【０００１】
本発明は、基体の外表面に、アモルファスシリコン系材料により構成された電荷注入阻止層、光導電層および表面保護層を、グロー放電分解装置を用いて形成する工程を含む電子写真感光体の製造方法に関する。
【背景技術】
【０００２】
電子写真方式を採用した画像形成装置においては、基体の外周面に、感光層を含む成膜層が形成された電子写真感光体が採用されている（たとえば特許文献１参照）。
【０００３】
このような電子写真感光体は、アルミニウム製などの円筒状基体をヒーターにより目的温度に加熱する一方で、ＲＦ電力により原料ガスを分解して、分解成分を円筒状基板に堆積させることにより形成される。成膜層としては、電荷注入阻止層、光導電層および表面保護層を積層した構成のものが採用されており、それらの層は、たとえば珪素系化合物を原料ガスとして形成される。
【０００４】
【特許文献１】特公昭６０−３５０５９号公報
【発明の開示】
【発明が解決しようとする課題】
【０００５】
しかしながら、アモルファスシリコン系の成膜層を採用した電子写真感光体では、これを画像形成装置に組み込んで使用した場合に、画像に黒スジが入ることがしばしば発生していた。このような画像に黒スジが入る電子写真感光体では、多くの場合、電荷注入阻止層に膜割れが生じている。このような電荷注入阻止層における膜割れが生じる原因の１つとして、成膜層を形成するときに電荷注入阻止層に作用する応力が挙げられる。すなわち、表面保護層は、一般に電荷注入阻止層よりも基体温度を高くして成膜されるため、表面保護層の成膜時には電荷注入阻止層に対して比較的に大きな応力が作用し、その応力によって電荷注入阻止層に膜割れが生じることがある。
【０００６】
本発明は、上述した事情のもとに鑑みてなされたものであり、アモルファスシリコン系電荷注入阻止層を有する電子写真感光体において、電荷注入阻止層に膜割れが生じることを抑制し、画像に黒スジなどが発生して画像特性が悪化するのを抑制することを課題としている。
【課題を解決するための手段】
【０００７】
上記課題を解決するために、本発明は、基体の外表面に、アモルファスシリコン系材料により構成された電荷注入阻止層、光導電層および表面保護層を、グロー放電分解装置を用いて形成する工程を含む電子写真感光体の製造方法であって、ＳｉＨ４ガス、Ｈ２ガス、ＮＯガス、およびＢ２Ｈ６ガスを含む混合ガスを用いて前記電荷注入阻止層を成膜する方法において、前記電荷注入阻止層を成膜するときの前記基体の温度と、前記表面保護層を成膜するときの前記基体の温度との温度差Δを５０（℃）以下とし、前記ＳｉＨ４ガスの流量（ｃｃ）に対するＲＦ投入電力（Ｗ）の比率（Ｗ／ｃｃ）を、１．００≦Ｗ／ｃｃ≦１．７５とし、前記Ｈ２ガスの流量（ｃｃ）に対するＲＦ投入電力（Ｗ）の比率（Ｗ／ｃｃ）を、０．４５≦Ｗ／ｃｃ≦０．７９とし、前記ＮＯガスの流量（ｃｃ）に対するＲＦ投入電力（Ｗ）の比率（Ｗ／ｃｃ）を、９．３８≦Ｗ／ｃｃ≦１６．４１とすることを
特徴とする電子写真感光体の製造方法を提供する。
【０００８】
なお、前記電荷注入阻止層を成膜するときの前記ＲＦ投入電力の範囲が、１１２５（Ｗ）〜１９６９（Ｗ）であってもよい。
【発明の効果】
【００１３】
本発明によれば、電荷注入阻止層成膜時の基体温度と表面保護層成膜時の基体温度との温度差Δ、およびモノシランガス流量に対するＲＦ投入電力の比率（Ｗ／ｃｃ）を適正化することにより、電荷注入阻止層の膜質を適正化することができる。すなわち、上記の条件（１）〜（４）のいずれかの条件を満たすように電荷注入阻止層および表面保護層を成膜することにより、電荷注入阻止層の結晶構造における秩序性が改善されて原子間の結合力が大きくされるとともに、電荷注入阻止層の圧縮応力が改善される。このような電荷注入阻止層では、その上部に表面保護層などの膜を成膜する場合に、表面保護層などからの応力に十分に耐えることができる。そのため、本発明の製造では、電荷注入阻止層に膜割れが生じることが適切に抑制された電子写真感光体を提供できるため、当該電子写真感光体を採用した画像形成装置では、画像に黒スジが生じることを適切に抑制することが可能となる。
【００１４】
本発明において、温度差Δおよび比率（Ｗ／ｃｃ）を上記条件（５）〜（７）のいすれかの条件を満たすように設定すれば、電荷注入阻止層などを成膜するときに、異常成長などにより膜欠陥が生じることを抑制することができる。そのため、本発明により製造され電子写真感光体では、電荷注入阻止層の膜質を良好なものとされるため、当該電子写真感光体を採用した画像形成装置では、画像に黒点が生じることを適切に抑制することが可能となる。
【００１５】
本発明において、温度差Δが２５〜５０℃かつ比率（Ｗ／ｃｃ）が１．５０〜１．７５の範囲に設定され、あるいは温度差Δが５０℃かつ比率（Ｗ／ｃｃ）が１．２５に設定すれば、残存電位の少ないＥ−Ｖ特性に優れた電子写真感光体を提供することができる。そのため、本発明により製造され電子写真感光体を採用した画像形成装置では、残存電位による画像の劣化を抑制することができる。
【００１６】
本発明において、電荷注入阻止層を成膜するときの基体の温度を２００〜３００℃とし、表面保護層を成膜するときの基板の温度を２００〜４００℃とすれば、基体に対する電荷注入阻止層の密着性を適切に確保することができるとともに、表面保護層における膜質の劣化を抑制できる。そのため、本発明により製造され電子写真感光体では、基体からの電荷注入阻止層の膜剥がれを抑制できるとともに、残存電位の少ないＥ−Ｖ特性に優れたものとなるため、当該電子写真感光体を採用した画像形成装置は画像特性を良好なものとなる。
【発明を実施するための最良の形態】
【００１７】
以下においては、本発明に係る電子写真感光体の製造方法について、図面を参照しつつ説明する。
【００１８】
図１に一例を示したように、本発明の製造方法により製造される電子写真感光体１は、円筒状基体１０の外周面に、アモルファスシリコン系化合物により構成された電荷注入阻止層１１、光導電層１２および表面保護層１３が順次積層形成されたものである。
【００１９】
一方、図２に示したプラズマグロー放電分解装置２は、本発明の製造方法を実現可能なものである。このプラズマグロー放電分解装置２は、円筒状電極２０および一対のプレート２１，２２により真空室２３を規定したものであり、基体支持体２４および加熱体２５をさらに備えている。
【００２０】
円筒状電極２０は、全体が金属などの導体により中空に形成されたものであり、絶縁シール２６を介して一対のプレート２１，２２に接合されている。この円筒状電極２０には、ガス導入口２７および複数のガス吹き出し孔２８が設けられているとともに、インピーダンス整合回路３０を介して高周波電源３１が接続されている。
【００２１】
ガス導入口２７は、真空室２３に供給すべき原料ガスを導入するためのものであり、原料ガスタンク４０，４１，４２，４３に配管４０Ａ，４１Ａ，４２Ａ，４３Ａ，４４を介して接続されている。原料ガスタンク４０，４１，４２，４３は、それぞれがＢ２Ｈ６、Ｈ２（またはＨｅ）、ＣＨ４あるいはＳｉＨ４が充填されたものである。配管４０Ａ，４１Ａ，４２Ａ，４３Ａの途中には、バルブ４０Ｂ，４１Ｂ，４２Ｂ，４３Ｂ，４０Ｃ，４１Ｃ，４２Ｃ，４３Ｃおよび流量調整器４０Ｄ，４１Ｄ，４２Ｄ，４３Ｄが設けられており、真空室２３に導入する各原料ガス成分の流量、ガス圧および組成を調整することが可能とされている。
【００２２】
複数のガス吹き出し孔２８は、円筒状電極２０の内部に導入された原料ガスを円筒状基体１０に向けて吹き出すためのものであり、図の上下方向等間隔で配置されているとともに、周方向にも等間隔で配置されている。複数の複数のガス吹き出し孔２８は、同一形状の円形に形成されており、その孔径Ｄは、たとえば０．５〜２．０ｍｍ程度とされている。
【００２３】
一対のプレート２１，２２は、円筒状電極２０の開口２０Ａ，２０Ｂを閉鎖するためのものであり、たとえば金属などの導体により、円筒状電極２０の外径に対応した径を有する円形に形成されている。
【００２４】
プレート２１には、その中心に回転手段５が設けられている。この回転手段５は、基体支持体２４を回転させるためのものである。回転手段５とプレート２１との接点には、真空室２３の真空を維持できるように回転機構（図示略）が設けられている。このような回転機構としては、回転軸を二重もしくは三重構造としてオイルシールやメカニカルシール等の真空シール手段を用いることができる。また、円筒状基体１０の温度制御のために円筒状基体１０の温度を検出するように構成する場合には、回転軸を中空に形成するとともに、回転軸の内部に温度検出手段やその配線などを設けることもできる。
【００２５】
このような回転手段５により基体支持体２４を回転させて成膜を行なった場合には、基体支持体２４とともに円筒状基体１０が回転させられるために、円筒状基体１０の外周に対して均等に原料ガスの分解成分を堆積させることが可能となる。
【００２６】
一方、プレート２２には、ガス排出口２２Ａおよび圧力計６０が設けられている。
【００２７】
ガス排出口２２Ａは、真空室２３のガスを外部に排出するためのものであり、メカニカルブースタポンプ６１およびロータリーポンプ６２に接続されている。これらのポンプ６１，６２によりガス排気口２２Ａを介して真空室２３からガスを排出させることにより、真空室２３は略真空に維持される。真空室２３の圧力は、たとえば１．０〜１００Ｐａ程度とされる。
【００２８】
圧力計６０は、真空室２３の圧力をモニタリングするためのものである。圧力計６０でのモニタリング結果は、メカニカルブースタポンプ６１およびロータリーポンプ６２にフィードバックされ、真空室２３の圧力が所望値に維持される。圧力計６０としては、公知の種々のものを使用することができる。
【００２９】
基体支持体２４は、円筒状基体１０を支持するためのものであり、中空に形成されている。この基体支持体２４は、電極としても機能するものであり、全体が金属などの導体により形成されている。
【００３０】
加熱体２５は、円筒状基体１０を加熱するためのものであり、基体支持体２４の内部に収容されている。加熱体２５としては、たとえばニクロム線やカートリッジヒーターを使用することができる。
【００３１】
このようなプラズマグロー放電分解装置２を用いて円筒状基体１０にａ−Ｓｉ膜を形成する場合には、まず基体支持体２４に円筒状基体１０を支持させる。
【００３２】
ここで、円筒状基体１０としては、導電性または絶縁性のもの、あるいは絶縁性基体の表面に導電層を形成したものが採用される。
【００３３】
導電性基体としては、たとえばアルミニウム（Ａｌ）、ステンレススチール（ＳＵＳ）、鉄（Ｆｅ）、ニッケル（Ｎｉ）、クロム（Ｃｒ）、マンガン（Ｍｎ）、銅（Ｃｕ）、およびチタン（Ｔｉ）などの金属またはこれらの合金により形成されたものを挙げることができる。
【００３４】
絶縁性基体としては、たとえばガラス（ホウ珪酸ガラスやソーダガラスなど）、セラミックス、石英、およびサファイヤなどの無機絶縁物、あるいはフッ素樹脂、ポリカーボネート、ポリエチレンテレフタレート、ポリエステル、ポリエチレン、ポリプロピレン、ポリスチレン、ポリアミド、ビニロン、エポキシ、およびマイラーなどの合成樹脂絶縁物を挙げることができる。
【００３５】
絶縁性基体に形成される導電層としては、たとえば絶縁性基体の表面にＩＴＯ（インジウム・スズ・酸化物）、酸化錫、酸化鉛、酸化インジウム、およびヨウ化銅などの導電層の他、Ａｌ、Ｎｉ、および金（Ａｕ）などの金属層を採用することができる。また、導電層は、たとえば真空蒸着法、活性反応蒸着法、イオンプレーティング法、ＲＦスパッタリング法、ＤＣスパッタリング法、ＲＦマグネトロンスパッタリング法、ＤＣマグネトロンスパッタリング法、熱ＣＶＤ法、プラズマＣＶＤ法、スプレー法、塗布法、あるいは浸漬法などにより形成することができる。
【００３６】
基体支持体２４に円筒状基体１０を支持させた後は、加熱体２５により円筒状基体１０を加熱するとともに、真空室２３を減圧する。
【００３７】
加熱体２５による円筒状基体１０の加熱は、たとえば加熱体２５に対して外部から電力を供給して加熱体２５を発熱させることにより行なわれる。このような加熱体２５の発熱により、円筒状基体３が目的とする温度に昇温される。円筒状基体１０の温度は、その表面に形成すべき膜の種類によって選択されるが、たとえばａ−Ｓｉ膜を形成する場合には２５０〜３００℃の範囲に設定される。
【００３８】
一方、真空室２３の減圧は、メカニカルブースタポンプ６１およびロータリーポンプ６２によってガス排出口２２Ａを介して真空室２３からガスを排出させることにより行なわれる。真空室２３の減圧の程度は、たとえば１．０〜１００Ｐａ程度とされる。
【００３９】
次いで、円筒状基体１０の温度が所望温度となり、真空室２３の圧力が所望圧力となった場合には、配管４０Ａ，４１Ａ，４２Ａ，４３Ａ，４４を介して原料ガスタンク４０，４１，４２，４３の原料ガスを、所望の組成、流量およびガス圧で、ガス導入口２７を介して円筒状電極２０の内部に導入する。円筒状電極２０の内部に導入された原料ガスは、複数のガス吹き出し孔２８を介して円筒状基体１０に向けて吹き出される。
【００４０】
一方、円筒状電極２０と基体支持体２４との間には、インピーダンス整合回路３０を介して高周波電源３１により高周波を印加する。これにより、円筒状電極２０と基体支持体２４との間にグロー放電が起こり、原料ガス成分が分解されてプラズマ化される。原料ガスの分解成分は、円筒状基体１０の表面に堆積される。そして、バルブ４０Ｂ，４１Ｂ，４２Ｂ，４３Ｂ，４０Ｃ，４１Ｃ，４２Ｃ，４３Ｃおよび流量調整器４０Ｄ，４１Ｄ，４２Ｄ，４３Ｄによって原料ガスの組成を適宜切り替えることにより、円筒状基体１０の表面には、電荷注入阻止層１１、光導電層１２および表面保護層１３が順次積層形成される。
【００４１】
ここで、電荷注入阻止層１１を成膜するときの円筒状基体１０の温度と、表面保護層１３を成膜するときの円筒状基板１０の温度との温度差Δ、および電荷注入阻止層１１を成膜するときのＳｉＨ４の流量に対するＲＦ投入電力の比率（Ｗ／ｃｃ）は、下記（１）〜（４）のいずれかの条件を満たすように設定される。
【００４２】
（１）  Δ≦２５、Ｗ／ｃｃ≧０．７５
（２）  Δ≦５０、Ｗ／ｃｃ≧１．００
（３）  Δ≦７５、Ｗ／ｃｃ≧１．５０
（４）  Δ≦１００、Ｗ／ｃｃ≧１．７５
【００４３】
好ましくは、温度差Δおよび比率（Ｗ／ｃｃ）は、下記（５）〜（７）のいずれかの条件を満たすように設定される。
【００４４】
（５）  Δ≦２５、０．７５≦Ｗ／ｃｃ≦２．００
（６）  Δ≦５０、１．００≦Ｗ／ｃｃ≦１．７５
（７）  Δ＝７５、Ｗ／ｃｃ＝１．５０
【００４５】
さらに好ましくは、温度差Δが２５〜５０℃かつ比率（Ｗ／ｃｃ）が１．５０〜１．７５の範囲に設定され、あるいは温度差Δが５０℃かつ比率（Ｗ／ｃｃ）が１．２５に設定される。
【００４６】
また、電荷注入阻止層を成膜するときの基体の温度は、たとえば２００〜３００℃に設定され、表面保護層を成膜するときの基板の温度は、たとえば２００〜４００℃に設定される。好ましくは、電荷注入阻止層および表面保護層を成膜するときの基板の温度は、それぞれ２５０〜３００℃および３００〜３５０℃に設定され、さらに好ましくはそれぞれ２７０〜２８０℃および２７５〜３２５℃に設定される。
【００４７】
そして、円筒状基体１０に対する膜形成が終了した場合には、基体支持体２４から円筒状基体１０を抜き取ることにより、図１に示した電子写真感光体１を得ることができる。
【００４８】
本発明によれば、電荷注入阻止層１１を成膜するときの円筒状基体１０の温度と表面保護層成膜１３を形成するときの円筒状基体１０の温度との温度差Δ、およびモノシランガス流量に対するＲＦ投入電力の比率（Ｗ／ｃｃ）を適正化することにより、電荷注入阻止層の膜質を適正化することができる。すなわち、上記の条件（１）〜（４）のいずれかの条件を満たすように電荷注入阻止層１１および表面保護層１３を成膜することにより、電荷注入阻止層１３の結晶構造における秩序性が改善されて原子間の結合力が大きくされるとともに、電荷注入阻止層１３の圧縮応力が改善される。このような電荷注入阻止層１１では、その上部に表面保護層１３などの膜を成膜する場合であっても、表面保護層１３などからの応力に十分に耐えることができる。その結果、電子写真感光体１では、電荷注入阻止層１１に膜割れが生じることを適切に抑制され、電子写真感光体１を採用した画像形成装置では、画像に黒スジが生じることを適切に抑制することが可能となる。
【００４９】
また、温度差Δおよび比率（Ｗ／ｃｃ）を上記の条件（５）〜（７）のいずれかの条件を満たすように設定すれば、電荷注入阻止層１１などを成膜するときに、異常成長などにより膜欠陥が生じることを抑制することができる。そのため、電子写真感光体１では、電荷注入阻止層１１の膜質を良好なものとされるため、電子写真感光体１を採用した画像形成装置では、画像に黒点が生じることを適切に抑制することが可能となる。
【００５０】
さらに、温度差Δが２５〜５０℃かつ比率（Ｗ／ｃｃ）が１．５０〜１．７５の範囲に設定され、あるいは温度差Δが５０℃かつ比率（Ｗ／ｃｃ）が１．２５に設定すれば、残存電位の少ないＥ−Ｖ特性に優れた電子写真感光体１を提供することができる。そのため、電子写真感光体１を採用した画像形成装置では、残存電位による画像の劣化を抑制することができる。
【００５１】
また、電荷注入阻止層１１を成膜するときの円筒状基体の温度を２００〜３００℃とし、表面保護層１３を成膜するときの円筒状基板１０の温度を２００〜４００℃とすれば、円筒状基体１０に対する電荷注入阻止層１１の密着性を適切に確保することができるとともに、表面保護層１３における膜質の劣化を抑制できる。そのため、電子写真感光体１は、円筒状基体１０からの電荷注入阻止層１１の膜剥がれを抑制できるとともに、残存電位の少ないＥ−Ｖ特性に優れたものとなるため、電子写真感光体１を採用した画像形成装置では、画像特性が良好なものとなる。
【００５２】
次に、本発明の効果について、実施例として検証する。
【実施例１】
【００５３】
本実施例では、電子写真感光体を製造する際における電荷注入阻止層の成膜温度（円筒状基体の温度）と表面保護層の成膜温度（円筒状基板の温度）と温度差Δ、および電荷注入阻止層を成膜するときのＳｉＨ４の流量に対するＲＦ投入電力の比率（Ｗ／ｃｃ）が、画像特性に与える影響について評価した。
【００５４】
（電子写真感光の作製）
本実施例で用いる電子写真感光体は、筒状基体としてアルミニウム合金から成る外径３０ｍｍ、長さ２５４ｍｍの引き抜き管の外周面を鏡面加工して洗浄したものを用意し、これをグロー放電分解成膜装置にセットして、下記表１，２に示す成膜条件により電荷注入阻止層、光導電層および表面保護層を順次積層することで作製した。下記表１，２から分かるように、電子写真感光の作製に当たっては、温度差Δおよび比率（Ｗ／ｃｃ）について種々の条件を設定した。
【００５５】
【表１】
0004703468.tif 000002
【００５６】
【表２】
0004703468.tif 000003
【００５７】
（画像特性評価）
画像特性は、先に作成した電子写真感光体を「マルチファンクションプリンタ（ＭＦＰ）」（型番：ＫＭ−２５５０、京セラミタ株式会社製）に搭載して印字を行い、グレー画像における画像スジの発生の有無、および白画像における画像黒点の発生の有無を確認することにより行なった。画像スジの評価結果については表３に、黒点の評価結果については表４に画像スジの評価結果とともに示した。表４においてはさらに、所定強度で電子写真感光体を露光したときの表面電位（Ｅ−Ｖ特性）の評価結果を同時に示した。
【００５８】
【表３】
0004703468.tif 000004
【００５９】
【表４】
0004703468.tif 000005
【００６０】
表３かわ分かるように、表面保護層成膜時の基体温度と電荷注入阻止層成膜時の基体温度との温度差Δ、および電荷注入阻止層を成膜するときのＳｉＨ４の流量に対するＲＦ投入電力の比率（Ｗ／ｃｃ）が、下記（１）〜（４）のいずれかの条件を満たすように電荷注入阻止層および表面保護層を形成した電子写真感光体については、画像スジが発生しなかった。
【００６１】
（１）  Δ≦２５、Ｗ／ｃｃ≧０．７５
（２）  Δ≦５０、Ｗ／ｃｃ≧１．００
（３）  Δ≦７５、Ｗ／ｃｃ≧１．５０
（４）  Δ≦１００、Ｗ／ｃｃ≧１．７５
【００６２】
表４かわ分かるように、温度差Δおよび比率（Ｗ／ｃｃ）が下記（５）〜（７）のいずれかの条件を満たすように電荷注入阻止層および表面保護層を形成した電子写真感光体については、画像黒点が発生しなかった。
【００６３】
表４からはさらに、温度差Δを２５〜５０℃とするとともに、比率（Ｗ／ｃｃ）を１．２５〜１．７５として電荷注入阻止層および表面保護層を形成した電子写真感光体については、残存電位が小さく、Ｅ−Ｖ特性において良好であることが分かる。
【００６４】
したがって、画像スジの発生を抑制する観点からは、温度差Δおよび比率（Ｗ／ｃｃ）が上記（１）〜（４）のいずれかの条件を満たすように電荷注入阻止層および表面保護層を形成し、画像スジに加えて黒点の発生を抑制する観点からは、上記（５）〜（７）のいずれかの条件を満たすように電荷注入阻止層および表面保護層を形成するのが好ましい。
【００６５】
（５）  Δ≦２５、０．７５≦Ｗ／ｃｃ≦２．００
（６）  Δ≦５０、１．００≦Ｗ／ｃｃ≦１．７５
（７）  Δ＝７５、Ｗ／ｃｃ＝１．５０
【００６６】
さらに、画像スジおよび黒点の発生を抑制しつつ、残存電位を小さくする観点からは、温度差Δを２５〜５０℃かつ比率（Ｗ／ｃｃ）を１．５０〜１．７５の範囲に設定し、あるいは温度差Δを５０℃かつ比率（Ｗ／ｃｃ）を１．２５に設定として電荷注入阻止層および表面保護層を形成するのが好ましい。
【実施例２】
【００６７】
本実施例では、電子写真感光体を製造する際における温度差Δおよび比率（Ｗ／ｃｃ）が、Ｅ−Ｖ特性に与える影響について評価した。
【００６８】
本実施例で使用する電子写真感光体は、実施例１と同様にして作製した。ただし、温度差Δおよび比率（Ｗ／ｃｃ）については、下記表５に示したように設定した。Ｅ−Ｖ特性の評価結果については、下記表５および図３に示した。
【００６９】
【表５】
0004703468.tif 000006
【００７０】
表５および図３から分かるように、比較品、本案１および本案２ともに、残存電位は小さく、Ｅ−Ｖ特性に優れたものであり、実用上の使用について問題はないという結果が得られた。とくに、比率Ｗ／ｃｃを比較的に大きくする一方で温度差Δを比較的に小さく設定した本案２では、残存電位が極めて小さくなった。本案２の電子写真感光体の成膜条件は、実施例１において、画像スジおよび黒点の発生が好適に抑制された成膜条件と一致している。そのため、Ｅ−Ｖ特性を含めた実用上での画像特性を改善するためには、温度差Δを５０℃とするとともに、比率（Ｗ／ｃｃ）を１．５とし、もしくはこの条件に近い範囲、たとえば温度差Δを２５〜５０℃、比率（Ｗ／ｃｃ）を１．２５〜１．７５として電荷注入阻止層および表面保護層を形成するのが好ましいのが分かる。
【図面の簡単な説明】
【００７１】
【図１】本発明に係る画像形成装置の一例を示す模式図である。
【図２】本発明に係る電子写真感光体の一例を示す縦断面図およびその要部を拡大して示した断面図である。
【図３】実施例２におけるＥ−Ｖ特性の評価結果を示すグラフである。
【符号の説明】
【００７２】
１  電子写真感光体
１０  円筒状基体
１１  （感光層の）電荷注入阻止層
１２  （感光層の）光導電層
１３  （成膜層の）表面保護層
【図１】
0004703468.tif 000007
【図２】
0004703468.tif 000008
【図３】
0004703468.tif 000009